Industria é invenciones (1903-09-26 00:00:00), página 10

TABLA IV
Carga máxima y media y variaciones máximas de carga en 15 minutos

    Carga máxima
    17 Abril
    18 Abril
    19 Abril

    sab.	kv.	sab.	kv.	sab.	kv.

    Máquinas de vapor, indicados
    3020	2250	3020	2250	3380	2520

    Dinamos
    2620	1950	2820	2100	3100	2215

    Carga media

    Máquinas de vapor, indicados
    2140	1600	2060	1540	2465	1840

    Dinamos
    1860	1390	1870	1385	2220	1660

    Variaciones máximas de carga durante 15 minutos

    Máquinas de vapor, indicados
    3020	2250	2550	1900	3020	2250

    Dinamos
    2340	1750	1800	1350	2050	1530

    Variaciones máximas de carga %
    29	29	44	41	47	47

    Máquinas de vapor.
    35	35	37	37	38	38

    Dinamos
    35	35	37	37	38	38

TABLA V
Rendimiento en %

    Rendimiento de las calderas
    17 Abril
    18 Abril
    19 Abril
    Medias

    Rendimiento termométrico total de las máquinas de vapor, considerando la potencia indicada en los cilindros
    7'23	6'82	7'82	7'25

    Rendimiento termométrico total, considerando la energía disponible en el cuadro de distribución
    6'23	6'08	6'96	6'39

TABLA VI
Gastos de producción

    Gasto de carbón por kv. hora, frs.
    17 Abril
    18 Abril
    19 Abril
    Medias

    Kv. por kg. de carbón	0'0124	0'0127	0'0113	0'0121

    Kv. por kg. de carbón
    0'503	0'487	0'551	0'515

FRANZ WELZ.

Pila eléctrica Portalier

Esta pila eléctrica, que representamos en sección en la fig. 26, merece describirse por sus buenas condiciones, pues proporciona una corriente de gran potencia con un gasto relativamente pequeño de materias activas.

Los electrodos positivos A, están constituidos por placas especiales de carbón obtenidas de una sola pieza por medio de una matriz, las que presentan unos orificios ó alveolos de forma especial que tienen la ventaja de ofrecer una superficie activa doble de la lineal. Además, y esto es muy importante, esa disposición evita los graves defectos que presentan los electrodos heterogéneos construidos con placas delgadas de carbón con cabeza de plomo fundido, cuyo defecto consiste en la oxidación rápida de la capa de plomo que cubre las cabezas de las placas de carbón y que, por la misma película de óxido, constituye una capa aislante alrededor de cada placa de carbón, de modo que al cabo de un tiempo relativamente corto cada placa se encuentra eléctricamente aislada de su toma de corriente, que es el plomo; la primera consecuencia de ello es una pronta disminución del rendimiento de la pila, llegando progresivamente hasta el cero. Esta oxidación se produce siempre, cualquiera que sea la clase del carbón empleado, debido á la acción corrosiva del ácido crónico sobre el plomo aunque éste sea puro; pero dicha oxidación se acrecienta todavía si el carbón es de calidad ordinaria y contiene, por ejemplo, cloro.

Todos los inconvenientes indicados se evitan empleando la placa de nueva forma, representada en corte en la fig. 27, que siendo homogénea y de una sola pieza, ofrece mayor conductibilidad eléctrica, presenta mayor superficie á la acción de las reacciones químicas interiores, y evita los defectos resultantes de los contactos múltiples, ya que la corriente eléctrica se recoge en la cabeza no sumergida de la placa, por medio de una disposición especial de toma de corriente B, de contacto único platinado e inoxidable.

Además, la experiencia ha demostrado que en llegando á cierto límite, es inútil querer desarrollar desmesuradamente la superficie positiva con relación á la negativa correspondiente, puesto que la producción de hidrógeno debe ser siempre proporcional á la superficie oxidante.

La práctica indica también que los mejores resultados, tanto con respecto á la fuerza electromotriz, como con respecto al peso del cinc consumido por un mismo trabajo útil, se obtienen con una superficie oxidante, cuando más, de dos á tres veces superior á la superficie del cinc puesto en frente, al paso que con superficies positivas cinco ó seis veces más extensas, y por lo mismo más frágiles, la potencia en vatios obtenida no es sensiblemente mayor y decae rápidamente á pesar de la buena calidad de los carbones empleados, fenómeno que no puede atribuirse más que á la desproporción de las superficies ó á la oxidación de las uniones de las placas de carbón con el plomo. Por otra parte, se ha visto claramente que el contacto é inmersión del plomo y carbón en una solución crónica, constituye un par eléctrico de un valor notable, de donde resulta que los electrodos heterogéneos, plomo y carbón, presentan una sección de pares ó elementos locales cuyo conjunto viene á paralizar una parte útil, defecto capital que se evita por completo por el solo empleo del electrodo homogéneo de carbón puro.

Los electrodos negativos C están unidos entre sí por una barra b de toma de corriente, y están formados por láminas de cinc puro laminadas y amalgamadas, colocadas dentro de un vaso poroso E, construido de una materia especial, la porcelana de amianto. Esta materia tiene, desde el punto de vista eléctrico, la gran ventaja de ofrecer muy poca resistencia, lo que permite emplear diafragmas más gruesos sin aumentar la resistencia interior y así retardar cuanto sea posible la difusión de los líquidos, conservando, no obstante, una gran porosidad, que deja pasar fácilmente el hidrógeno sin resistencia apreciable; pero constituye una barrera infranqueable que impide la mezcla de los dos líquidos, á pesar de sus distintas densidades. La resistencia de la porcelana de amianto comparada con la de la pasta ordinaria de los vasos porosos, y para un mismo grueso es de 50 á 60 por 100 menor, resultando que entre dos